(57)【要約】  本発明は、金属ナノ粒子を含む光吸収層製造用インク組成物及びそれを用いた薄膜の製造方法に係り、より詳細には、銅（Ｃｕ）過量のＣｕ−Ｉｎバイメタル（ｂｉｍｅｔａｌｌｉｃ）金属ナノ粒子と、Ｓ又はＳｅを含むＩＩＩＡ族金属粒子とが溶媒に分散していることを特徴とする光吸収層製造用インク組成物及びそれを用いた薄膜の製造方法に関する。
2015528218.tif 000002
【特許請求の範囲】
【請求項１】
銅（Ｃｕ）過量のＣｕ−Ｉｎバイメタル金属ナノ粒子と、Ｓ又はＳｅを含むＩＩＩＡ族金属粒子とが溶媒に分散していることを特徴とする、光吸収層製造用インク組成物。
【請求項２】
前記銅（Ｃｕ）過量のＣｕ−Ｉｎバイメタル金属ナノ粒子は、Ｃｕ１１Ｉｎ９、Ｃｕ１６Ｉｎ４、Ｃｕ２Ｉｎ、Ｃｕ７Ｉｎ３、及びＣｕ４Ｉｎからなる群から選択される１つ以上であることを特徴とする、請求項１に記載の光吸収層製造用インク組成物。
【請求項３】
前記銅（Ｃｕ）過量のＣｕ−Ｉｎバイメタル金属ナノ粒子はＣｕ２Ｉｎであることを特徴とする、請求項２に記載の光吸収層製造用インク組成物。
【請求項４】
前記Ｓ又はＳｅを含むＩＩＩＡ族金属粒子は、下記化学式１で表されることを特徴とする、請求項１に記載の光吸収層製造用インク組成物。
（ＩｎｘＧａ１−ｘ）ｍ（ＳｙＳｅ１−ｙ）ｎ      （化学式１）
上記式中、０≦ｘ≦１、０≦ｙ≦１であり、０＜（ｎ／ｍ）≦１０である。
【請求項５】
前記化学式１のＩｎとＧａの含量に対するＳとＳｅの含量比（ｎ／ｍ）は、０．５＜（ｎ／ｍ）≦３であることを特徴とする、請求項４に記載の光吸収層製造用インク組成物。
【請求項６】
前記Ｓ又はＳｅを含むＩＩＩＡ族金属粒子は、ＩｎＳ、ＩｎＳｅ、Ｉｎ４Ｓ３、Ｉｎ４Ｓｅ３、Ｉｎ２Ｓ３、Ｉｎ２Ｓｅ３、ＧａＳ、ＧａＳｅ、Ｇａ２Ｓ３、Ｇａ２Ｓｅ３、（Ｉｎ，Ｇａ）Ｓ、（Ｉｎ，Ｇａ）Ｓｅ、（Ｉｎ，Ｇａ）２Ｓｅ３、及び（Ｉｎ，Ｇａ）２Ｓ３からなる群から選択される１つ以上の化合物であることを特徴とする、請求項４に記載の光吸収層製造用インク組成物。
【請求項７】
銅（Ｃｕ）過量のＣｕ−Ｉｎバイメタル金属ナノ粒子と、Ｓ又はＳｅを含むＩＩＩＡ族金属粒子とは、０．５＜Ｃｕ／（Ｉｎ＋Ｇａ）＜１．５となる範囲で混合されたことを特徴とする、請求項１に記載の光吸収層製造用インク組成物。
【請求項８】
前記溶媒は、アルカン系、アルケン系、アルキン系、芳香族化合物系、ケトン系、ニトリル系、エーテル系、エステル系、有機ハロゲン化物系、アルコール系、アミン系、チオール系、カルボン酸系、ホスフィン系、燐酸塩系、スルホキシド系、及びアミド系からなる群から選択された１つ以上の有機溶媒であることを特徴とする、請求項１に記載の光吸収層製造用インク組成物。
【請求項９】
前記インク組成物は添加剤をさらに含むことを特徴とする、請求項１に記載の光吸収層製造用インク組成物。
【請求項１０】
前記添加剤は、ポリビニルピロリドン（ＰＶＰ）、ポリビニルアルコール、アンチテラ２０４、アンチテラ２０５、エチルセルロース、及びディスパースＢＹＫ１１０からなる群から選択されるいずれか１つ以上であることを特徴とする、請求項９に記載の光吸収層製造用インク組成物。
【請求項１１】
請求項１に記載の銅（Ｃｕ）過量のＣｕ−Ｉｎバイメタル金属ナノ粒子を製造する方法であって、
（ｉ）還元剤を含む第１溶液を準備する過程と、
（ｉｉ）銅（Ｃｕ）塩及びインジウム（Ｉｎ）塩を含む第２溶液を準備する過程と、
（ｉｉｉ）前記第１溶液に第２溶液を滴加して混合物を製造する過程と、
（ｉｖ）前記混合物の反応により１種以上の銅（Ｃｕ）過量のＣｕ−Ｉｎバイメタル金属ナノ粒子を合成した後、精製する過程と、
を含むことを特徴とする、金属ナノ粒子の製造方法。
【請求項１２】
前記還元剤は、有機還元剤及び／又は無機還元剤であることを特徴とする、請求項１１に記載の金属ナノ粒子の製造方法。
【請求項１３】
前記還元剤は、ＬｉＢＨ４、ＮａＢＨ４、ＫＢＨ４、Ｃａ（ＢＨ４）２、Ｍｇ（ＢＨ４）２、ＬｉＢ（Ｅｔ）３Ｈ２、ＮａＢＨ３（ＣＮ）、ＮａＢＨ（ＯＡｃ）３、アスコルビン酸及びトリエタノールアミンからなる群から選択される１つであることを特徴とする、請求項１１に記載の金属ナノ粒子の製造方法。
【請求項１４】
前記第１溶液及び第２溶液の溶媒は、水、イソプロパノール、ジエチレングリコール（ＤＥＧ）、メタノール、エタノール、オレイルアミン、エチレングリコール、トリエチレングリコール、ジメチルスルホキシド、ジメチルホルムアミド及びＮＭＰからなる群から選択される１つ以上であることを特徴とする、請求項１１に記載の金属ナノ粒子の製造方法。
【請求項１５】
前記塩は、塩化物、臭化物、ヨウ化物、硝酸塩、亜硝酸塩、硫酸塩、酢酸塩、亜硫酸塩、アセチルアセトネート塩及び水酸化物からなる群から選択される１つ以上の形態であることを特徴とする、請求項１に記載の金属ナノ粒子の製造方法。
【請求項１６】
前記第１溶液及び／又は第２溶液にはキャッピング剤がさらに含まれていることを特徴とする、請求項１１に記載の金属ナノ粒子の製造方法。
【請求項１７】
前記キャッピング剤は、ポリビニルピロリドン（ＰＶＰ）、ポリビニルアルコール、エチルセルロース、Ｌ−酒石酸ナトリウム、酒石酸ナトリウムカリウム、アクリル酸ナトリウム、ポリ（アクリル酸ナトリウム塩）、クエン酸ナトリウム、クエン酸三ナトリウム、クエン酸ニナトリウム、グルコン酸ナトリウム、アスコルビン酸ナトリウム、ソルビトール、トリエチルホスフェート、エチレンジアミン、プロピレンジアミン、１，２−エタンジチオール、エタンチオール、アスコルビン酸、クエン酸、酒石酸、２−メルカプトエタノール、及び２−アミノエタンチオールからなる群から選択される１つ以上であることを特徴とする、請求項１６に記載の金属ナノ粒子の製造方法。
【請求項１８】
前記混合物において塩と還元剤との混合比は、モル比で１：１〜１：２０であることを特徴とする、請求項１１に記載の金属ナノ粒子の製造方法。
【請求項１９】
前記第２溶液においてキャッピング剤の含量は、第１溶液と第２溶液との混合物において、金属塩１モルに対して２０モル以下であることを特徴とする、請求項１６に記載の金属ナノ粒子の製造方法。
【請求項２０】
請求項１１乃至１９のいずれか一項に記載の方法により製造されたことを特徴とする、銅（Ｃｕ）過量のＣｕ−Ｉｎバイメタル金属ナノ粒子。
【請求項２１】
請求項１に記載のＳ又はＳｅを含むＩＩＩＡ族金属粒子を製造する方法であって、
（ｉ）還元剤を含む第１溶液を準備する過程と、
（ｉｉ）硫黄（Ｓ）又はセレン（Ｓｅ）化合物を含む第２溶液と、インジウム（Ｉｎ）塩、ガリウム（Ｇａ）塩、またはインジウム（Ｉｎ）塩及びガリウム（Ｇａ）塩を含む第３溶液とを準備する過程と、
（ｉｉｉ）前記第１溶液と第２溶液を混合して混合液を製造する過程と、
（ｉｖ）前記過程（ｉｉｉ）の混合液に第３溶液を混合し、反応させて、Ｓ又はＳｅを含むＩＩＩＡ族金属粒子を合成する過程と、
を含むことを特徴とする、Ｓ又はＳｅを含むＩＩＩＡ族金属粒子の製造方法。
【請求項２２】
前記還元剤は、有機還元剤及び／又は無機還元剤であることを特徴とする、請求項２１に記載のＳ又はＳｅを含むＩＩＩＡ族金属粒子の製造方法。
【請求項２３】
前記還元剤は、ＬｉＢＨ４、ＮａＢＨ４、ＫＢＨ４、Ｃａ（ＢＨ４）２、Ｍｇ（ＢＨ４）２、ＬｉＢ（Ｅｔ）３Ｈ２、ＮａＢＨ３（ＣＮ）、ＮａＢＨ（ＯＡｃ）３、アスコルビン酸及びトリエタノールアミンからなる群から選択される１つであることを特徴とする、請求項２２に記載のＳ又はＳｅを含むＩＩＩＡ族金属粒子の製造方法。
【請求項２４】
請求項１に記載のＳ又はＳｅを含むＩＩＩＡ族金属粒子を製造する方法であって、
（ｉ）硫黄（Ｓ）又はセレン（Ｓｅ）化合物を含む第１溶液と、インジウム（Ｉｎ）塩、ガリウム（Ｇａ）塩、またはインジウム（Ｉｎ）塩及びガリウム（Ｇａ）塩を含む第２溶液とを準備する過程と、
（ｉｉ）前記第１溶液と第２溶液を混合し、反応させて、Ｓ又はＳｅを含むＩＩＩＡ族金属粒子を合成する過程と、
を含むことを特徴とする、Ｓ又はＳｅを含むＩＩＩＡ族金属粒子の製造方法。
【請求項２５】
前記セレン（Ｓｅ）化合物は、Ｓｅ粉末、Ｈ２Ｓｅ、Ｎａ２Ｓｅ、Ｋ２Ｓｅ、ＣａＳｅ、（ＣＨ３）２Ｓｅ、ＳｅＯ２、ＳｅＣｌ４、Ｈ２ＳｅＯ３、Ｈ２ＳｅＯ４及びこれらの水和物、セレノ尿素からなる群から選択される１つ以上であることを特徴とする、請求項２１又は２４に記載のＳ又はＳｅを含むＩＩＩＡ族金属粒子の製造方法。
【請求項２６】
前記硫黄（Ｓ）化合物は、Ｓ粉末、Ｈ２Ｓ、Ｎａ２Ｓ、Ｋ２Ｓ、ＣａＳ、（ＣＨ３）２Ｓ、Ｈ２ＳＯ４、及びこれらの水和物、チオ尿素、及びチオアセトアミドからなる群から選択される１つ以上であることを特徴とする、請求項２１又は２４に記載のＳ又はＳｅを含むＩＩＩＡ族金属粒子の製造方法。
【請求項２７】
請求項２１又は２４に記載の方法により製造されたことを特徴とする、Ｓ又はＳｅを含むＩＩＩＡ族金属粒子。
【請求項２８】
請求項１に記載の光吸収層製造用インク組成物を用いて薄膜を製造する方法であって、
（ｉ）銅（Ｃｕ）過量のＣｕ−Ｉｎバイメタル金属ナノ粒子と、Ｓ又はＳｅを含むＩＩＩＡ族金属粒子とを溶媒と共に混合してインクを製造する過程と、
（ｉｉ）基板上に前記インクをコーティングする過程と、
（ｉｉｉ）前記基板上にコーティングされたインクを乾燥させた後、熱処理する過程と、
を含むことを特徴とする、薄膜の製造方法。
【請求項２９】
前記過程（ｉｉ）のコーティングは、湿式コーティング、噴霧コーティング、スピンコーティング、ドクターブレードコーティング、接触プリンティング、上部フィードリバースプリンティング、下部フィードリバースプリンティング、ノズルフィードリバースプリンティング、グラビアプリンティング、マイクログラビアプリンティング、リバースマイクログラビアプリンティング、ローラーコーティング、スロットダイコーティング、毛細管コーティング、インクジェットプリンティング、ジェット沈着、または噴霧沈着によって行われることを特徴とする、請求項２８に記載の薄膜の製造方法。
【請求項３０】
前記過程（ｉｉｉ）の熱処理は、Ｓ又はＳｅを含む気体雰囲気でそれぞれまたは順次行われることを特徴とする、請求項２８に記載の薄膜の製造方法。
【請求項３１】
前記Ｓ又はＳｅを含む気体は、Ｈ２Ｓ、Ｓ蒸気、Ｈ２Ｓｅ、Ｓｅ蒸気、またはこれらと不活性気体の混合気体からなる群から選択されることを特徴とする、請求項３０に記載の薄膜の製造方法。
【請求項３２】
前記過程（ｉｉｉ）の熱処理は、摂氏４００〜９００度の範囲の温度で行われることを特徴とする、請求項２８に記載の薄膜の製造方法。
【請求項３３】
前記過程（ｉｉ）の後にＳ又はＳｅを積層する過程をさらに含むことを特徴とする、請求項２８に記載の薄膜の製造方法。
【請求項３４】
請求項２８乃至３３のいずれか一項に記載の方法で製造されたことを特徴とする、薄膜。
【請求項３５】
請求項３４に記載の薄膜を含む、太陽電池。
【発明の詳細な説明】
【技術分野】
【０００１】
本発明は、金属ナノ粒子を含む光吸収層製造用インク組成物及びそれを用いた薄膜の製造方法に関する。
【背景技術】
【０００２】
最近、環境問題と天然資源の枯渇に対する関心が高まるにつれ、環境汚染に対する問題がなく、エネルギー効率が高い代替エネルギーとしての太陽電池に対する関心が高まっている。太陽電池は、構成成分によってシリコン太陽電池、薄膜型化合物太陽電池、積層型太陽電池などに分類され、その中でも、シリコン半導体太陽電池が最も幅広く研究されてきた。
【０００３】
しかし、最近は、シリコン太陽電池の欠点を補完するために薄膜型化合物太陽電池が研究、開発されている。
【０００４】
薄膜型化合物半導体のうち、３元化合物に属するＩ−ＩＩＩ−ＶＩ族化合物であるＣｕ（Ｉｎ１−ｘＧａｘ）（ＳｅｙＳ１−ｙ）（ＣＩ（Ｇ）Ｓ）は、１ｅＶ以上の直接遷移型エネルギーバンドギャップを有しており、高い光吸収係数を有するだけでなく、電気光学的に非常に安定することで、太陽電池の光吸収層として非常に理想的な素材である。
【０００５】
ＣＩ（Ｇ）Ｓ系太陽電池は、数ミクロンの厚さの薄膜で太陽電池を作り、その製造方法としては、同時蒸発法（ｃｏ−ｅｖａｐｏｒａｔｉｏｎ）、スパッタリング（ｓｐｕｔｔｅｒｉｎｇ）、化学浴析出法（ｃｈｅｍｉｃａｌ  ｂａｔｈ  ｄｅｐｏｓｉｔｉｏｎ；ＣＢＤ）、セレン化法（ｓｅｌｅｎｉｚａｔｉｏｎ）、噴霧熱分解法（ｓｐｒａｙ  ｐｙｒｏｌｙｓｉｓ）などの種々の物理化学的な薄膜製造方法が試みられている。
【０００６】
特許文献１には、真空下でＣｕ、Ｉｎ、Ｇａ及びＳｅを共同で蒸着（ｃｏ−ｅｖａｐｏｒａｔｉｏｎ）する方法によって高効率の吸収層を製造する方法が知られている。しかし、前記方法は、吸収層を大面積に製造する場合に均一性が低下し、真空工程による吸収層の形成が高効率のＣＩ（Ｇ）Ｓ薄膜太陽電池の製造に有利であるが、精巧な真空装備と共に莫大な初期設備投資が必要な状況であり、材料の使用効率が低いため、低価格化するには限界がある。
【０００７】
他の方法として、Ｃｕ、Ｉｎ、Ｇａ膜をスパッタリング（ｓｐｕｔｔｅｒｉｎｇ）または蒸着などの方法で形成した後、これをＳｅやＨ２Ｓｅ雰囲気下でセレン化（Ｓｅｌｅｎｉｚａｔｉｏｎ）して大面積の吸収層を均一に製造する方法が知られている（非特許文献１）。しかし、このような方法は、工程時間が非常に長いため、実質的に大量生産に適用しにくく、製造工程が複雑であるため製造原価の観点から不利であり、有毒ガスであるセレン化水素を使用するという欠点を有している。
【０００８】
最近、非真空下で前駆体物質を塗布した後、これを熱処理してＣＩ（Ｇ）Ｓ薄膜を形成させる方法が紹介された。このような工程は、工程単価を下げることができ、大面積を均一に製造できるが、吸収層の効率が低いという欠点がある。
【０００９】
すなわち、非真空状態でＣＩ（Ｇ）Ｓｅナノ粒子を塗布して形成されたＣＩ（Ｇ）Ｓｅ薄膜は、気孔が多く、緻密ではない。したがって、後熱処理を施すことで薄膜の緻密化を試みることが一般的であるが、ＣＩ（Ｇ）Ｓｅ物質の融点が１０００℃以上で非常に高いため、数十ナノサイズのＣＩ（Ｇ）Ｓｅ化合物ナノ粒子であるとしても、後熱処理によって粒子の成長及び緻密化がなされるのに困難があった。
【００１０】
したがって、既存のＣＩ（Ｇ）Ｓ薄膜の製造工程よりも安価且つ安全な製造方法により、酸化に安定であり、高効率の光吸収層を形成することができる薄膜太陽電池に対する技術の必要性が高い実情である。
【先行技術文献】
【特許文献】
【００１１】
【特許文献１】米国特許第４５２３０５１号明細書
【非特許文献】
【００１２】
【非特許文献１】Ｓｏｌａｒ  Ｅｎｅｒｇｙ  ２００４年、Ｖｏｌ．７７、７４９−７５６頁
【発明の概要】
【発明が解決しようとする課題】
【００１３】
本発明は、上記のような従来技術の問題点及び過去から要請されてきた技術的課題を解決することを目的とする。
【００１４】
本出願の発明者らは、鋭意研究と様々な実験を重ねた結果、銅（Ｃｕ）過量のＣｕ−Ｉｎバイメタル（ｂｉｍｅｔａｌｌｉｃ）金属ナノ粒子と、Ｓ又はＳｅを含むＩＩＩＡ族金属粒子とを含むインクを用いて薄膜を製造する場合、工程中の相分離を防止し、酸化安定性を確保できるだけでなく、Ｓ又はＳｅを含むＩＩＩＡ族金属粒子を混合することによって最終の薄膜内にＶＩ族元素の含有量を高めることができ、セレン化を通じて高密度のＣＩ（Ｇ）Ｓ系太陽電池用光吸収層を成長させることで光電効率を向上させることができることを見出し、本発明を完成するのに至った。
【課題を解決するための手段】
【００１５】
したがって、本発明に係る光吸収層製造用インク組成物は、銅（Ｃｕ）過量のＣｕ−Ｉｎバイメタル（ｂｉｍｅｔａｌｌｉｃ）金属ナノ粒子、及びＳ又はＳｅを含むＩＩＩＡ族金属粒子が溶媒に分散していることを特徴とする。
【００１６】
一般に、ＣＩ（Ｇ）Ｓ薄膜を作るために金属ナノ粒子を用いる場合、他の前駆体に比べて、粒子のコーティング時に発生する孔隙による空間（ｖｏｉｄ）を、Ｓ又はＳｅの添加でＣＩ（Ｇ）Ｓとなりながら発生する体積膨張により、相対的に高い密度の薄膜を製造できるという利点がある。しかし、ナノ粒子を構成するインジウム（Ｉｎ：ｍ．ｐ＝１５５〜１５８℃）とガリウム（Ｇａ：２９．８℃）は、低い融点によって、インクを製造する工程、コーティングする工程、インクに含まれた有機物を除去するための乾燥過程及び熱処理過程で溶解して液体状態となりながら互いに凝集するため、銅（Ｃｕ：ｍ．ｐ＝１０８３．４℃）と互いに分離されながら組成の異なるドメイン（ｄｏｍａｉｎ）を形成するようになる。そのため、薄膜内の組成物の均一な組成比が非常に重要である高効率の太陽電池に適用するのに問題がある。
【００１７】
また、溶液工程時に、乾燥過程で液体状態となることで、固体相の場合に比べて容易に酸化するという欠点もあるが、このような問題は、ＩｎとＧａが単独で存在するナノ粒子である場合はもとより、ＣｕとＩｎが１：１で存在するＣｕＩｎバイメタルナノ粒子を用いる場合にも発生する。
【００１８】
すなわち、合成された粒子がＣｕＩｎバイメタル相（ｐｈａｓｅ）を有するとしても、ＣｕＩｎ自体の低い熱安定性によって、Ｉｎの融点である約１５０℃以上の温度で相対的に安定したＣｕ過量のＣｕ−Ｉｎ相に相変化が起こり、これによって、残りの当量のＩｎが分離されて別に存在することによって、組成の不均一化と共にその温度でＩｎが液体状態で存在するようになるため、相対的に容易に酸化が起こる。このような現象は、Ｇａが含まれた場合、Ｉｎよりも低いＧａの融点を考慮すれば、より深刻に起こらざるを得ない。
【００１９】
本出願の発明者らは、鋭意研究を重ねた結果、このような問題点を認識し、上記のように、銅過量のＣｕ−Ｉｎバイメタル金属ナノ粒子を用いて薄膜を製造する場合、工程上の相分離及び組成分離だけでなく、酸化もまた容易に起こらないことを見出し、本発明を完成するに至った。
【００２０】
一具体例において、前記銅（Ｃｕ）過量のＣｕ−Ｉｎバイメタル金属ナノ粒子は、ＣｕがＩｎに比べて過量に含まれている形態であれば特に限定はないが、詳細には、図１に示すように、Ｃｕ１１Ｉｎ９、Ｃｕ１６Ｉｎ４、Ｃｕ２Ｉｎ、Ｃｕ７Ｉｎ３、及びＣｕ４Ｉｎからなる群から選択される１つ以上であってもよく、より詳細には、Ｃｕ２Ｉｎであってもよい。
【００２１】
前記銅（Ｃｕ）過量のＣｕ−Ｉｎバイメタル金属ナノ粒子は、  （ｉ）還元剤を含む第１溶液を準備する過程と、
（ｉｉ）銅（Ｃｕ）塩及びインジウム（Ｉｎ）塩を含む第２溶液を準備する過程と、
（ｉｉｉ）前記第１溶液に第２溶液を滴加して混合物を製造する過程と、
（ｉｖ）前記混合物の反応により、１種以上の銅（Ｃｕ）過量のＣｕ−Ｉｎバイメタル金属ナノ粒子を合成した後、精製する過程と、
を含んで製造される。
【００２２】
したがって、本発明に係る銅（Ｃｕ）過量のＣｕ−Ｉｎバイメタル金属ナノ粒子の製造方法は、既存の真空工程ではなく溶液工程で行われるので工程コストを下げることができるだけでなく、溶液を製造するための溶媒として有毒なヒドラジンを使用しないので、既存の溶液工程で発生し得る危険性を除去することができる。
【００２３】
一具体例において、前記第１溶液及び第２溶液の溶媒は、互いに独立して、水、イソプロパノール（ｉｓｏｐｒｏｐｙｌ  ａｌｃｏｈｏｌ）、ジエチレングリコール（ｄｉｅｔｈｙｌｅｎｅ  ｇｌｙｃｏｌ：ＤＥＧ）、メタノール（ｍｅｔｈａｎｏｌ）、エタノール（ｅｔｈａｎｏｌ）、オレイルアミン（ｏｌｅｙｌａｍｉｎｅ）、エチレングリコール（ｅｔｈｙｌｅｎｅ  ｇｌｙｃｏｌ）、トリエチレングリコール（ｔｒｉｅｔｈｙｌｅｎｅ  ｇｌｙｃｏｌ）、ジメチルスルホキシド（ｄｉｍｅｔｈｙｌ  ｓｕｌｆｏｘｉｄｅ）、ジメチルホルムアミド（ｄｉｍｅｔｈｙｌ  ｆｏｒｍａｍｉｄｅ）及びＮＭＰ（Ｎ−ｍｅｔｈｙｌ−２−ｐｙｒｒｏｌｉｄｏｎｅ）からなる群から選択される１つであってもよい。
【００２４】
前記第１溶液に含まれる還元剤は、有毒なヒドラジンなどではない有機還元剤及び／又は無機還元剤であってもよく、詳細には、ＬｉＢＨ４、ＮａＢＨ４、ＫＢＨ４、Ｃａ（ＢＨ４）２、Ｍｇ（ＢＨ４）２、ＬｉＢ（Ｅｔ）３Ｈ、ＮａＢＨ３（ＣＮ）、ＮａＢＨ（ＯＡｃ）３、アスコルビン酸（ａｓｃｏｒｂｉｃ  ａｃｉｄ）及びトリエタノールアミン（ｔｒｉｅｔｈａｎｏｌａｍｉｎｅ）からなる群から選択される１つであってもよい。
【００２５】
一具体例において、前記第２溶液に含まれる銅（Ｃｕ）塩及びインジウム（Ｉｎ）塩は、塩化物（ｃｈｌｏｒｉｄｅ）、臭化物（ｂｒｏｍｉｄｅ）、ヨウ化物（ｉｏｄｉｄｅ）、硝酸塩（ｎｉｔｒａｔｅ）、亜硝酸塩（ｎｉｔｒｉｔｅ）、硫酸塩（ｓｕｌｆａｔｅ）、酢酸塩（ａｃｅｔａｔｅ）、亜硫酸塩（ｓｕｌｆｉｔｅ）、アセチルアセトネート塩（ａｃｅｔｙｌａｃｅｔｏｎａｔｅ）及び水酸化物（ｈｙｄｒｏｘｉｄｅ）からなる群から選択される１つ以上の形態の塩であってもよい。
【００２６】
前記第１溶液に第２溶液を滴加して混合物を製造するとき、前記塩の総量と還元剤との混合比は、例えば、モル比で１：１〜１：２０であってもよい。
【００２７】
還元剤の含量が塩に対して過度に少なく含まれる場合には、金属塩の還元が十分に起こらないため、過度に小さい大きさ又は少ない量の銅（Ｃｕ）過量のＣｕ−Ｉｎバイメタル金属ナノ粒子のみが得られるか、または所望の元素比の粒子を得ることが難しい。また、還元剤の含量が塩の含量に対して２０倍を超えて含まれる場合には、精製過程での還元剤及び副産物の除去が円滑に行われないという問題がある。
【００２８】
一具体例において、前記第１溶液及び／又は第２溶液にはキャッピング剤（ｃａｐｐｉｎｇ  ａｇｅｎｔ）がさらに含まれてもよい。
【００２９】
前記キャッピング剤は、溶液工程中に含まれることによって、金属ナノ粒子の大きさ及び粒子の相を調節するだけでなく、Ｎ、Ｏ、Ｓなどの原子を含んでいるので、前記原子の非共有電子対（ｌｏｎｅ  ｐａｉｒ  ｅｌｅｃｔｒｏｎ）によって金属粒子の表面に容易にバインディング（ｂｉｎｄｉｎｇ）して表面を覆うので、金属ナノ粒子の酸化を防止することができる。
【００３０】
このようなキャッピング剤は、特に限定されないが、例えば、ポリビニルピロリドン（Ｐｏｌｙｖｉｎｙｌｐｙｒｒｏｌｉｄｏｎｅ：ＰＶＰ）、ポリビニルアルコール（Ｐｏｌｙｖｉｎｙｌａｌｃｏｈｏｌ）、エチルセルロース（ｅｔｈｙｌ  ｃｅｌｌｕｌｏｓｅ）、Ｌ−酒石酸ナトリウム（ｓｏｄｉｕｍ  Ｌ−ｔａｒｔｒａｔｅ  ｄｉｂａｓｉｃ  ｄｉｈｙｄｒａｔｅ）、酒石酸ナトリウムカリウム（ｐｏｔａｓｓｉｕｍ  ｓｏｄｉｕｍ  ｔａｒｔｒａｔｅ）、アクリル酸ナトリウム（ｓｏｄｉｕｍ  ａｃｒｙｌａｔｅ）、ポリ（アクリル酸ナトリウム塩）（Ｐｏｌｙ（ａｃｒｙｌｉｃ  ａｃｉｄ  ｓｏｄｉｕｍ  ｓａｌｔ））、クエン酸ナトリウム（ｓｏｄｉｕｍ  ｃｉｔｒａｔｅ）、クエン酸三ナトリウム（ｔｒｉｓｏｄｉｕｍ  ｃｉｔｒａｔｅ）、クエン酸ニナトリウム（ｄｉｓｏｄｉｕｍ  ｃｉｔｒａｔｅ）、グルコン酸ナトリウム（ｓｏｄｉｕｍ  ｇｌｕｃｏｎａｔｅ）、アスコルビン酸ナトリウム（ｓｏｄｉｕｍ  ａｓｃｏｒｂａｔｅ）、ソルビトール（ｓｏｒｂｉｔｏｌ）、トリエチルホスフェート（ｔｒｉｅｔｈｙｌ  ｐｈｏｓｐｈａｔｅ）、エチレンジアミン（ｅｔｈｙｌｅｎｅ  ｄｉａｍｉｎｅ）、プロピレンジアミン（ｐｒｏｐｙｌｅｎｅ  ｄｉａｍｉｎｅ）、１，２−エタンジチオール（１，２−ｅｔｈａｎｅｄｉｔｈｉｏｌ）、エタンチオール（ｅｔｈａｎｅｔｈｉｏｌ）、アスコルビン酸（ａｓｃｏｒｂｉｃ  ａｃｉｄ）、クエン酸（ｃｉｔｒｉｃ  ａｃｉｄ）、酒石酸（ｔａｒｔａｒｉｃ  ａｃｉｄ）、２−メルカプトエタノール（２−ｍｅｒｃａｐｔｏｅｔｈａｎｏｌ）、及び２−アミノエタンチオール（２−ａｍｉｎｏｅｔｈａｎｅｔｈｉｏｌ）からなる群から選択される１つ以上であってもよい。
【００３１】
一具体例において、前記キャッピング剤の含量は、例えば、第１溶液と第２溶液の混合物において、金属塩１モルに対して２０モル以下であってもよい。
【００３２】
前記キャッピング剤の含量が、金属塩１モルに対して２０倍を超える場合には、金属ナノ粒子の精製過程を難しくし、粒子の純度を低下させることがあるため好ましくない。
【００３３】
過程（ｉｉｉ）において第１溶液に第２溶液を加えるとき、前記第２溶液をゆっくり滴加しながら前記混合物を撹拌すると、組成及び粒子の大きさが均一な合金形態の金属ナノ粒子を得ることができる。
【００３４】
したがって、本発明は、上記のように製造された銅（Ｃｕ）過量のＣｕ−Ｉｎバイメタル金属ナノ粒子もまた提供する。
【００３５】
一方、高効率の太陽電池を製造するための好ましいＣＩ（Ｇ）Ｓ薄膜の組成比を合わせるために、本発明に係るインク組成物は、銅（Ｃｕ）過量のＣｕ−Ｉｎバイメタル金属ナノ粒子にＶＩ族元素を含む金属粒子を混合し、一具体例において、前記Ｓ又はＳｅを含むＩＩＩＡ族金属粒子は、下記化学式１で表すことができる。
【００３６】
（ＩｎｘＧａ１−ｘ）ｍ（ＳｙＳｅ１−ｙ）ｎ      （化学式１）
【００３７】
上記式中、０≦ｘ≦１、０≦ｙ≦１であり、０＜（ｎ／ｍ）≦１０である。
【００３８】
このとき、前記化学式１のＩｎとＧａの含量に対するＳとＳｅの含量比（ｎ／ｍ）は、より詳細には、０．５＜（ｎ／ｍ）≦３であってもよい。
【００３９】
前記Ｓ又はＳｅを含むＩＩＩＡ族金属粒子は、前記化学式１を満たす物質であれば限定されないが、例えば、ＩｎＳ、ＩｎＳｅ、Ｉｎ４Ｓ３、Ｉｎ４Ｓｅ３、Ｉｎ２Ｓ３、Ｉｎ２Ｓｅ３、ＧａＳ、ＧａＳｅ、Ｇａ２Ｓ３、Ｇａ２Ｓｅ３、（Ｉｎ，Ｇａ）Ｓ、（Ｉｎ，Ｇａ）Ｓｅ、（Ｉｎ，Ｇａ）２Ｓｅ３、及び（Ｉｎ，Ｇａ）２Ｓ３からなる群から選択される１つ以上の化合物であってもよい。
【００４０】
前記ＩＩＩＡ族金属粒子を製造する方法は、２つの方法に大別することができる。
【００４１】
第１の例において、Ｓ又はＳｅを含むＩＩＩＡ族金属粒子は、
（ｉ）還元剤を含む第１溶液を準備する過程と、
（ｉｉ）硫黄（Ｓ）またはセレン（Ｓｅ）化合物を含む第２溶液と、インジウム（Ｉｎ）塩、ガリウム（Ｇａ）塩、またはインジウム（Ｉｎ）塩及びガリウム（Ｇａ）塩を含む第３溶液とを準備する過程と、
（ｉｉｉ）前記第１溶液と第２溶液を混合して混合液を製造する過程と、
（ｉｖ）前記過程（ｉｉｉ）の混合液に第３溶液を混合し、反応させて、Ｓ又はＳｅを含むＩＩＩＡ族金属粒子を合成する過程と、
を含んで製造される。
【００４２】
このとき、前記還元剤の種類及び含量、溶液に用いられる溶媒の種類、及びインジウム（Ｉｎ）塩及びガリウム（Ｇａ）塩の形態は、銅（Ｃｕ）過量のＣｕ−Ｉｎバイメタル金属ナノ粒子を製造する場合と同一である。
【００４３】
一方、前記第２溶液に含まれるセレン（Ｓｅ）化合物は、Ｓｅ粉末、Ｈ２Ｓｅ、Ｎａ２Ｓｅ、Ｋ２Ｓｅ、ＣａＳｅ、（ＣＨ３）２Ｓｅ、ＳｅＯ２、ＳｅＣｌ４、Ｈ２ＳｅＯ３、Ｈ２ＳｅＯ４及びこれらの水和物、セレノ尿素（ｓｅｌｅｎｏｕｒｅａ）からなる群から選択される１つ以上であってもよく、硫黄（Ｓ）化合物は、Ｓ粉末、Ｈ２Ｓ、Ｎａ２Ｓ、Ｋ２Ｓ、ＣａＳ、（ＣＨ３）２Ｓ、Ｈ２ＳＯ４、及びこれらの水和物、チオ尿素（ｔｈｉｏｕｒｅａ）、及びチオアセトアミド（ｔｈｉｏａｃｅｔａｍｉｄｅ）からなる群から選択される１つ以上であってもよい。
【００４４】
更に他の例において、Ｓ又はＳｅを含むＩＩＩＡ族金属粒子は、
（ｉ）硫黄（Ｓ）またはセレン（Ｓｅ）化合物を含む第１溶液と、インジウム（Ｉｎ）塩、ガリウム（Ｇａ）塩、またはインジウム（Ｉｎ）塩及びガリウム（Ｇａ）塩を含む第２溶液とを準備する過程と、
（ｉｉ）前記第１溶液と第２溶液を混合し、反応させて、Ｓ又はＳｅを含むＩＩＩＡ族金属粒子を合成する過程と、
を含んで製造される。
【００４５】
この場合もまた、溶液に用いられる溶媒の種類、及びインジウム（Ｉｎ）塩及びガリウム（Ｇａ）塩の形態は、銅（Ｃｕ）過量のＣｕ−Ｉｎバイメタル金属ナノ粒子を製造する場合と同一である。
【００４６】
一方、前記第２溶液に含まれるセレン（Ｓｅ）化合物は、Ｓｅ粉末、Ｈ２Ｓｅ、Ｎａ２Ｓｅ、Ｋ２Ｓｅ、ＣａＳｅ、（ＣＨ３）２Ｓｅ、ＳｅＯ２、ＳｅＣｌ４、Ｈ２ＳｅＯ３、Ｈ２ＳｅＯ４及びこれらの水和物、セレノ尿素（ｓｅｌｅｎｏｕｒｅａ）からなる群から選択される１つ以上であってもよく、硫黄（Ｓ）化合物は、Ｓ粉末、Ｈ２Ｓ、Ｎａ２Ｓ、Ｋ２Ｓ、ＣａＳ、（ＣＨ３）２Ｓ、Ｈ２ＳＯ４、及びこれらの水和物、チオ尿素（ｔｈｉｏｕｒｅａ）、及びチオアセトアミド（ｔｈｉｏａｃｅｔａｍｉｄｅ）からなる群から選択される１つ以上であってもよい。
【００４７】
本発明は、上記のように製造されたＳ又はＳｅを含むＩＩＩＡ族金属粒子を提供する。
【００４８】
上記のように、本発明に係るインク組成物は、Ｓ又はＳｅを含むＩＩＩＡ族金属粒子をさらに含有しており、これを使用して薄膜を形成する場合、コーティング膜の内部にＶＩ族元素の含量を提供することによって、最終の薄膜内に十分なＶＩ族元素を含ませることができるだけでなく、既に混合されたＳ又はＳｅを含むＩＩＩＡ族金属粒子によって、より均一なＶＩ族元素の分布が可能である。
【００４９】
一具体例において、前記銅（Ｃｕ）過量のＣｕ−Ｉｎバイメタル金属ナノ粒子と、Ｓ又はＳｅを含むＩＩＩＡ族金属粒子との混合比は、所望の薄膜の金属組成に応じて、０．５＜Ｃｕ／（Ｉｎ＋Ｇａ）＜１．５となる範囲で混合されてもよく、詳細には、０．７＜Ｃｕ／（Ｉｎ＋Ｇａ）＜１．２の範囲で混合されてもよい。
【００５０】
前記範囲を外れて、銅（Ｃｕ）過量のＣｕ−Ｉｎバイメタル金属ナノ粒子が過量に含まれる場合には、ＣＩ（Ｇ）Ｓ薄膜の形成後、伝導性の高いＣｕ−Ｓｅ又はＣｕ−Ｓ化合物が多量発生してシャント抵抗（ｓｈｕｎｔｉｎｇ  ｒｅｓｉｓｔａｎｃｅ）を減少させるため、太陽電池のセル特性を低下させるという問題点があり、逆に、Ｓ又はＳｅを含むＩＩＩＡ族金属粒子が過量に含まれる場合には、ｐ−ｔｙｐｅのＣＩ（Ｇ）Ｓ薄膜を形成することが難しいため好ましくない。
【００５１】
一方、インク組成物を製造するための前記溶媒は、一般的な有機溶媒であれば特に制限なしに使用することができ、アルカン系（ａｌｋａｎｅｓ）、アルケン系（ａｌｋｅｎｅｓ）、アルキン系（ａｌｋｙｎｅｓ）、芳香族化合物系（ａｒｏｍａｔｉｃｓ）、ケトン系（ｋｅｔｏｎｓ）、ニトリル系（ｎｉｔｒｉｌｅｓ）、エーテル系（ｅｔｈｅｒｓ）、エステル系（ｅｓｔｅｒｓ）、有機ハロゲン化物系（ｏｒｇａｎｉｃ  ｈａｌｉｄｅｓ）、アルコール系（ａｌｃｏｈｏｌｓ）、アミン系（ａｍｉｎｅｓ）、チオール系（ｔｈｉｏｌｓ）、カルボン酸系（ｃａｒｂｏｘｙｌｉｃ  ａｃｉｄｓ）、ホスフィン系（ｐｈｏｓｐｈｉｎｅｓ）、亜リン酸系（ｐｈｏｓｐｈｉｔｅｓ）、燐酸塩系（ｐｈｏｓｐｈａｔｅｓ）、スルホキシド系（ｓｕｌｆｏｘｉｄｅｓ）、及びアミド系（ａｍｉｄｅｓ）から選択された有機溶媒を単独で使用するか、またはこれらから選択された１つ以上の有機溶媒が混合された形態で使用することができる。
【００５２】
具体的に、前記アルコール系溶媒は、エタノール、１−プロパノール（１−ｐｒｏｐａｎｏｌ）、２−プロパノール（２−ｐｒｏｐａｎｏｌ）、１−ペンタノール（１−ｐｅｎｔａｎｏｌ）、２−ペンタノール（２−ｐｅｎｔａｎｏｌ）、１−ヘキサノール（１−ｈｅｘａｎｏｌ）、２−ヘキサノール（２−ｈｅｘａｎｏｌ）、３−ヘキサノール（３−ｈｅｘａｎｏｌ）、ヘプタノール（ｈｅｐｔａｎｏｌ）、オクタノール（ｏｃｔａｎｏｌ）、ＥＧ（ｅｔｈｙｌｅｎｅ  ｇｌｙｃｏｌ）、ＤＥＧＭＥＥ（ｄｉｅｔｈｙｌｅｎｅ  ｇｌｙｃｏｌ  ｍｏｎｏｅｔｈｙｌ  ｅｔｈｅｒ）、ＥＧＭＭＥ（ｅｔｈｙｌｅｎｅ  ｇｌｙｃｏｌ  ｍｏｎｏｍｅｔｈｙｌ  ｅｔｈｅｒ）、ＥＧＭＥＥ（ｅｔｈｙｌｅｎｅ  ｇｌｙｃｏｌ  ｍｏｎｏｅｔｈｙｌ  ｅｔｈｅｒ）、ＥＧＤＭＥ（ｅｔｈｙｌｅｎｅ  ｇｌｙｃｏｌ  ｄｉｍｅｔｈｙｌ  ｅｔｈｅｒ）、ＥＧＤＥＥ（ｅｔｈｙｌｅｎｅ  ｇｌｙｃｏｌ  ｄｉｅｔｈｙｌ  ｅｔｈｅｒ）、ＥＧＭＰＥ（ｅｔｈｙｌｅｎｅ  ｇｌｙｃｏｌ  ｍｏｎｏｐｒｏｐｙｌ  ｅｔｈｅｒ）、ＥＧＭＢＥ（ｅｔｈｙｌｅｎｅ  ｇｌｙｃｏｌ  ｍｏｎｏｂｕｔｙｌ  ｅｔｈｅｒ）、２−メチル−１−プロパノール（２−ｍｅｔｈｙｌ−１−ｐｒｏｐａｎｏｌ）、シクロペンタノール（ｃｙｃｌｏｐｅｎｔａｎｏｌ）、シクロヘキサノール（ｃｙｃｌｏｈｅｘａｎｏｌ）、ＰＧＰＥ（ｐｒｏｐｙｌｅｎｅ  ｇｌｙｃｏｌ  ｐｒｏｐｙｌ  ｅｔｈｅｒ）、ＤＥＧＤＭＥ（ｄｉｅｔｈｙｌｅｎｅ  ｇｌｙｃｏｌ  ｄｉｍｅｔｈｙｌ  ｅｔｈｅｒ）、１，２−ＰＤ（１，２−ｐｒｏｐａｎｅｄｉｏｌ）、１，３−ＰＤ（１，３−ｐｒｏｐａｎｅｄｉｏｌ）、１，４−ＢＤ（１，４−ｂｕｔａｎｅｄｉｏｌ）、１，３−ＢＤ（１，３−ｂｕｔａｎｅｄｉｏｌ）、α−テルピネオール（α−ｔｅｒｐｉｎｅｏｌ）、ＤＥＧ（ｄｉｅｔｈｙｌｅｎｅ  ｇｌｙｃｏｌ）、グリセロール（ｇｌｙｃｅｒｏｌ）、２−（エチルアミノ）エタノール（２−（ｅｔｈｙｌａｍｉｎｏ）ｅｔｈａｎｏｌ）、２−（メチルアミノ）エタノール（２−（ｍｅｔｈｙｌａｍｉｎｏ）ｅｔｈａｎｏｌ）、及び２−アミノ−２−メチル−１−プロパノール（２−ａｍｉｎｏ−２−ｍｅｔｈｙｌ−１−ｐｒｏｐａｎｏｌ）から選択される１つ以上の混合溶媒であってもよい。
【００５３】
前記アミン系溶媒は、トリエチルアミン（ｔｒｉｅｔｈｙｌ  ａｍｉｎｅ）、ジブチルアミン（ｄｉｂｕｔｙｌ  ａｍｉｎｅ）、ジプロピルアミン（ｄｉｐｒｏｐｙｌ  ａｍｉｎｅ）、ブチルアミン（ｂｕｔｙｌ  ａｍｉｎｅ）、エタノールアミン（ｅｔｈａｎｏｌ  ａｍｉｎｅ）、ＤＥＴＡ（Ｄｉｅｔｈｙｌｅｎｅｔｒｉａｍｉｎｅ）、ＴＥＴＡ（Ｔｒｉｅｔｈｙｌｅｎｅｔｅｔｒａｉｎｅ）、トリエタノールアミン（Ｔｒｉｅｔｈａｎｏｌａｍｉｎｅ）、２−アミノエチルピペラジン（２−ａｍｉｎｏｅｔｈｙｌ  ｐｉｐｅｒａｚｉｎｅ）、２−ヒドロキシエチルピペラジン（２−ｈｙｄｒｏｘｙｅｔｈｙｌ  ｐｉｐｅｒａｚｉｎｅ）、ジブチルアミン（ｄｉｂｕｔｙｌａｍｉｎｅ）、及びトリス（２−アミノエチル）アミン（ｔｒｉｓ（２−ａｍｉｎｏｅｔｈｙｌ）ａｍｉｎｅ）から選択される１つ以上の混合溶媒であってもよい。
【００５４】
前記チオール系溶媒は、１，２−エタンジチオール（１，２−ｅｔｈａｎｅｄｉｔｈｉｏｌ）、ペンタンチオール（ｐｅｎｔａｎｅｔｈｉｏｌ）、ヘキサンチオール（ｈｅｘａｎｅｔｈｉｏｌ）、及びメルカプトエタノール（ｍｅｒｃａｐｔｏｅｔｈａｎｏｌ）から選択される１つ以上の混合溶媒であってもよい。
【００５５】
前記アルカン系（ａｌｋａｎｅ）溶媒は、ヘキサン（ｈｅｘａｎｅ）、ヘプタン（ｈｅｐｔａｎｅ）、オクタン（ｏｃｔａｎｅ）から選択される１つ以上の混合溶媒であってもよい。
【００５６】
前記芳香族化合物系（ａｒｏｍａｔｉｃｓ）溶媒は、トルエン（ｔｏｌｕｅｎｅ）、キシレン（ｘｙｌｅｎｅ）、ニトロベンゼン（ｎｉｔｒｏｂｅｎｚｅｎｅ）、ピリジン（ｐｙｒｉｄｉｎｅ）から選択される１つ以上の混合溶媒であってもよい。
【００５７】
前記有機ハロゲン化物系（ｏｒｇａｎｉｃ  ｈａｌｉｄｅｓ）溶媒は、クロロホルム（ｃｈｌｏｒｏｆｏｒｍ）、メチレンクロライド（ｍｅｔｈｙｌｅｎｅ  ｃｈｌｏｒｉｄｅ）、テトラクロロメタン（ｔｅｔｒａｃｈｌｏｒｏｍｅｔｈａｎｅ）、ジクロロエタン（ｄｉｃｈｌｏｒｏｅｔｈａｎｅ）、及びクロロベンゼン（ｃｈｌｏｒｏｂｅｎｚｅｎｅ）から選択される１つ以上の混合溶媒であってもよい。
【００５８】
前記ニトリル系（ｎｉｔｒｉｌｅ）溶媒は、アセトニトリル（ａｃｅｔｏｎｉｔｒｉｌｅ）であってもよい。
【００５９】
前記ケトン系（ｋｅｔｏｎｅ）溶媒は、アセトン（ａｃｅｔｏｎｅ）、シクロヘキサノン（ｃｙｃｌｏｈｅｘａｎｏｎｅ）、シクロペンタノン（ｃｙｃｌｏｐｅｎｔａｎｏｎｅ）、及びアセチルアセトン（ａｃｅｔｙｌ  ａｃｅｔｏｎｅ）から選択される１つ以上の混合溶媒であってもよい。
【００６０】
前記エーテル系（ｅｔｈｅｒｓ）溶媒は、エチルエーテル（ｅｔｈｙｌ  ｅｔｈｅｒ）、テトラヒドロフラン（ｔｅｔｒａｈｙｄｒｏｆｕｒａｎ）、及び１，４−ジオキサン（１，４−ｄｉｏｘａｎｅ）から選択される１つ以上の混合溶媒であってもよい。
【００６１】
前記スルホキシド系（ｓｕｌｆｏｘｉｄｅｓ）溶媒は、ＤＭＳＯ（ｄｉｍｅｔｈｙｌ  ｓｕｌｆｏｘｉｄｅ）及びスルホラン（ｓｕｌｆｏｌａｎｅ）から選択される１つ以上の混合溶媒であってもよい。
【００６２】
前記アミド系（ａｍｉｄｅ）溶媒は、ＤＭＦ（ｄｉｍｅｔｈｙｌ  ｆｏｒｍａｍｉｄｅ）、及びＮＭＰ（ｎ−ｍｅｔｈｙｌ−２−ｐｙｒｒｏｌｉｄｏｎｅ）から選択される１つ以上の混合溶媒であってもよい。
【００６３】
前記エステル系（ｅｓｔｅｒ）溶媒は、乳酸エチル（ｅｔｈｙｌ  ｌａｃｔａｔｅ）、ｒ−ブチロラクトン（ｒ−ｂｕｔｙｒｏｌａｃｔｏｎｅ）、及びエチルアセトアセテート（ｅｔｈｙｌ  ａｃｅｔｏａｃｅｔａｔｅ）から選択される１つ以上の混合溶媒であってもよい。
【００６４】
前記カルボン酸系（ｃａｒｂｏｘｙｌｉｃ  ａｃｉｄ）溶媒は、プロピオン酸（ｐｒｏｐｉｏｎｉｃ  ａｃｉｄ）、ヘキサン酸（ｈｅｘａｎｏｉｃ  ａｃｉｄ）、メソ−２，３−ジメルカプトコハク酸（ｍｅｓｏ−２，３−ｄｉｍｅｒｃａｐｔｏｓｕｃｃｉｎｉｃ  ａｃｉｄ）、チオ乳酸（ｔｈｉｏｌａｃｔｉｃ  ａｃｉｄ）、及びチオグリコール酸（ｔｈｉｏｇｌｙｃｏｌｉｃ  ａｃｉｄ）から選択される１つ以上の混合溶媒であってもよい。
【００６５】
しかし、前記溶媒は一つの例示であり、これに限定されない。
【００６６】
場合によっては、前記インク組成物に添加剤がさらに含まれてもよい。
【００６７】
前記添加剤は、例えば、分散剤、界面活性剤、重合体、結合剤、架橋結合剤、乳化剤、消泡剤、乾燥剤、充填剤、増量剤、増粘化剤、フィルム条件剤、抗酸化剤、流動化剤、平滑性添加剤、及び腐食抑制剤からなる群から選択されるいずれか１つ以上であってもよく、詳細には、ポリビニルピロリドン（ｐｏｌｙｖｉｎｙｌｐｙｒｒｏｌｉｄｏｎｅ：ＰＶＰ）、ポリビニルアルコール（Ｐｏｌｙｖｉｎｙｌａｌｃｏｈｏｌ）、アンチテラ２０４（Ａｎｔｉ−ｔｅｒｒａ  ２０４）、アンチテラ２０５（Ａｎｔｉ−ｔｅｒｒａ  ２０５）、エチルセルロース（ｅｔｈｙｌ  ｃｅｌｌｕｌｏｓｅ）、及びディスパースＢＹＫ１１０（ＤｉｓｐｅｒｓＢＹＫ１１０）からなる群から選択されるいずれか１つ以上であってもよい。
【００６８】
本発明はまた、前記光吸収層製造用インク組成物を用いて薄膜を製造する方法を提供する。
【００６９】
本発明に係る薄膜の製造方法は、
（ｉ）銅（Ｃｕ）過量のＣｕ−Ｉｎバイメタル金属ナノ粒子と、Ｓ又はＳｅを含むＩＩＩＡ族金属粒子とを溶媒と共に混合して、インクを製造する過程と、
（ｉｉ）基板上に前記インクをコーティングする過程と、
（ｉｉｉ）前記基板上にコーティングされたインクを乾燥させた後、熱処理する過程と、
を含むことを特徴とする。
【００７０】
一具体例において、前記過程（ｉｉ）のコーティングは、例えば、湿式コーティング、噴霧コーティング、スピンコーティング、ドクターブレード（ｄｏｃｔｏｒ  ｂｌａｄｅ）コーティング、接触プリンティング、上部フィードリバース（ｆｅｅｄ  ｒｅｖｅｒｓｅ）プリンティング、下部フィードリバース（ｆｅｅｄ  ｒｅｖｅｒｓｅ）プリンティング、ノズルフィードリバース（ｎｏｚｚｌｅ  ｆｅｅｄ  ｒｅｖｅｒｓｅ）プリンティング、グラビア（ｇｒａｖｕｒｅ）プリンティング、マイクログラビア（ｍｉｃｒｏ  ｇｒａｖｕｒｅ）プリンティング、リバースマイクログラビア（ｒｅｖｅｒｓｅ  ｍｉｃｒｏ  ｇｒａｖｕｒｅ）プリンティング、ローラーコーティング、スロットダイ（ｓｌｏｔ  ｄｉｅ）コーティング、毛細管コーティング、インクジェットプリンティング、ジェット（ｊｅｔ）沈着、噴霧沈着からなる群から選択されるいずれか１つによって行うことができる。
【００７１】
一方、本発明に係るインク組成物は、Ｓ又はＳｅを含むＩＩＩＡ族金属粒子を共に含有しているので、薄膜にＳ又はＳｅを供給することができるが、熱処理過程で追加的なＳ又はＳｅの添加による体積膨張による薄膜密度の増加効果のために、太陽電池の薄膜を製造する過程中にセレン化工程を経ることもでき、前記セレン化工程は様々な方法により行うことができる。
【００７２】
第１の例において、前記過程（ｉｉｉ）の熱処理を、Ｓ又はＳｅを含む気体雰囲気でそれぞれまたは順次行うことによって達成することができる。
【００７３】
詳細には、前記Ｓ又はＳｅを含む気体雰囲気は、Ｈ２Ｓ又はＨ２Ｓｅのガス形態で供給するか、または、Ｓｅ又はＳを加熱して気体として供給することによって可能である。
【００７４】
第２の例において、前記過程（ｉｉ）の後に乾燥させた後、Ｓ又はＳｅを積層した後、過程（ｉｉｉ）を行って達成することができる。詳細には、前記の積層は、溶液工程によって行われてもよく、または蒸着方法により行われてもよい。
【００７５】
このとき、前記過程（ｉｉｉ）の熱処理は、摂氏４００〜９００度の範囲の温度で行うことができる。
【００７６】
本発明はまた、前記方法で製造された薄膜を提供する。
【００７７】
前記薄膜は、０．５μｍ〜３．０μｍの範囲内で厚さを有することができ、より詳細には、薄膜の厚さは０．５μｍ〜２．５μｍであってもよい。
【００７８】
薄膜の厚さが０．５μｍ未満の場合には、光吸収層の密度と量が十分でないため、所望の光電効率を得ることができず、薄膜が３．０μｍを超える場合には、電荷運搬者（ｃａｒｒｉｅｒ）が移動する距離が増加することによって再結合（ｒｅｃｏｍｂｉｎａｔｉｏｎ）が起こる確率が高くなるため、これによる効率の低下が発生する。
【００７９】
さらに、本発明は、前記薄膜を用いて製造される薄膜太陽電池を提供する。
【００８０】
薄膜の太陽電池を製造する方法は、当業界で公知となっているので、本明細書ではそれについての説明を省略する。
【図面の簡単な説明】
【００８１】
【図１】Ｃｕ−Ｉｎの相図である。
【図２】実施例１７で形成されたＣｕ２Ｉｎナノ粒子の電子顕微鏡（ＳＥＭ）写真である。
【図３】実施例１７で形成されたＣｕ２Ｉｎナノ粒子のＸＲＤ（Ｘ−ｒａｙ  ｄｉｆｆｒａｃｔｉｏｎ）グラフである。
【図４】実施例１９で製造されたＩｎ２Ｓ３ナノ粒子の電子顕微鏡（ＳＥＭ）写真である。
【図５】実施例２１で製造されたＩｎ２Ｓｅ３ナノ粒子の電子顕微鏡（ＳＥＭ）写真である。
【図６】実施例２１で製造されたＩｎ２Ｓｅ３ナノ粒子のＸＲＤ（Ｘ−ｒａｙ  ｄｉｆｆｒａｃｔｉｏｎ）グラフである。
【図７】実施例２２で製造されたＧａ２Ｓｅ３ナノ粒子の電子顕微鏡（ＳＥＭ）写真である。
【図８】実施例２２で製造されたＧａ２Ｓｅ３ナノ粒子のＸＲＤ（Ｘ−ｒａｙ  ｄｉｆｆｒａｃｔｉｏｎ）グラフである。
【図９】実施例２３で製造されたＩｎＧａＳ３ナノ粒子の電子顕微鏡（ＳＥＭ）写真である。
【図１０】実施例２４で製造されたＩｎＧａＳｅ３ナノ粒子の電子顕微鏡（ＳＥＭ）写真である。
【図１１】比較例１で製造されたＣｕＩｎナノ粒子のＸＲＤ（Ｘ−ｒａｙ  ｄｉｆｆｒａｃｔｉｏｎ）グラフである。
【図１２】実施例２８に係るインクを１８０℃で乾燥させたサンプルのＸＲＤ（Ｘ−ｒａｙ  ｄｉｆｆｒａｃｔｉｏｎ）グラフである。
【図１３】比較例５に係るインクをコーティングした後、１８０℃で乾燥させたサンプルのＸＲＤ（Ｘ−ｒａｙ  ｄｉｆｆｒａｃｔｉｏｎ）グラフである。
【図１４】実施例３１で製造された薄膜のＳＥＭ写真である。
【図１５】実施例３１で製造された薄膜のＸＲＤグラフである。
【図１６】比較例６で製造された薄膜のＳＥＭ写真である。
【図１７】比較例６で製造された薄膜のＸＲＤグラフである。
【図１８】実施例４０で製造された薄膜太陽電池のＩＶ特性のグラフである。
【発明を実施するための形態】
【００８２】
以下、本発明の実施例を参照して説明するが、下記の実施例は、本発明を例示するためのもので、本発明の範疇がこれらに限定されるものではない。
【００８３】
＜実施例１＞
［Ｃｕ２Ｉｎ粒子の合成］
ＣｕＳＯ４＊５Ｈ２Ｏ２０ｍｍｏｌ、ＩｎＣｌ３１０ｍｍｏｌを５０ｍｌの蒸留水に溶解させた溶液を製造した。窒素雰囲気下で１００ｍｌの蒸留水に２００ｍｍｏｌのＮａＢＨ４を溶解させ、これに前記混合溶液を一時間かけて滴加した。これを一日撹拌した後、減圧濾過法によって濾過し、蒸留水で精製することでＣｕ２Ｉｎ金属ナノ粒子を得た。
【００８４】
＜実施例２＞
［Ｃｕ２Ｉｎ粒子の合成］
ＣｕＳＯ４＊５Ｈ２Ｏ２０ｍｍｏｌ、ＩｎＣｌ３１０ｍｍｏｌを２００ｍｌのＤＭＦに溶解させた溶液を製造した。窒素雰囲気下で１００ｍｌのＤＭＦに２００ｍｍｏｌのＮａＢＨ４を溶解させ、これに前記混合溶液を一時間かけて滴加した。これを一日撹拌した後、減圧濾過法によって濾過し、蒸留水で精製することでＣｕ２Ｉｎ金属ナノ粒子を得た。
【００８５】
＜実施例３＞
［Ｃｕ２Ｉｎ粒子の合成］
ＣｕＳＯ４＊５Ｈ２Ｏ２０ｍｍｏｌ、ＩｎＣｌ３１０ｍｍｏｌを２００ｍｌのＤＭＳＯに溶解させた溶液を製造した。窒素雰囲気下で１５０ｍｌのＤＭＳＯに２００ｍｍｏｌのＮａＢＨ４を溶解させ、これに前記混合溶液を一時間かけて滴加した。これを一日撹拌した後、減圧濾過法によって濾過し、蒸留水で精製することでＣｕ２Ｉｎ金属ナノ粒子を得た。
【００８６】
＜実施例４＞
［Ｃｕ２Ｉｎ粒子の合成］
Ｃｕ（ＮＯ３）２＊２．５Ｈ２Ｏ２０ｍｍｏｌ、ＩｎＣｌ３１０ｍｍｏｌを２００ｍｌの蒸留水に溶解させた溶液を製造した。窒素雰囲気下で１００ｍｌの蒸留水に２００ｍｍｏｌのＮａＢＨ４を溶解させ、これに前記混合溶液を一時間かけて滴加した。これを一日撹拌した後、遠心分離方法により精製することでＣｕ２Ｉｎ金属ナノ粒子を得た。
【００８７】
＜実施例５＞
［Ｃｕ２Ｉｎ粒子の合成］
酒石酸ナトリウム（ｓｏｄｉｕｍ  ｔａｒｔｒａｔｅ）３０ｍｍｏｌ、ＣｕＳＯ４＊５Ｈ２Ｏ２０ｍｍｏｌ、ＩｎＣｌ３１０ｍｍｏｌを１００ｍｌの蒸留水に順次溶解させた溶液を製造した。窒素雰囲気下で２００ｍｌの蒸留水に２００ｍｍｏｌのＮａＢＨ４を溶解させ、これに前記混合溶液を一時間かけて滴加した。これを一日撹拌した後、減圧濾過法によって濾過し、蒸留水で精製することでＣｕ２Ｉｎ金属ナノ粒子を得た。
【００８８】
＜実施例６＞
［Ｃｕ２Ｉｎ粒子の合成］
酒石酸ナトリウム（ｓｏｄｉｕｍ  ｔａｒｔｒａｔｅ）６０ｍｍｏｌ、Ｃｕ（ＮＯ３）２＊２．５Ｈ２Ｏ２０ｍｍｏｌ、ＩｎＣｌ３１０ｍｍｏｌを１００ｍｌの蒸留水に順次溶解させた溶液を製造した。窒素雰囲気下で１５０ｍｌの蒸留水に３００ｍｍｏｌのＮａＢＨ４を溶解させ、これに前記混合溶液を一時間かけて滴加した。これを一日撹拌した後、減圧濾過法によって濾過し、蒸留水で精製することでＣｕ２Ｉｎ金属ナノ粒子を得た。
【００８９】
＜実施例７＞
［Ｃｕ２Ｉｎ粒子の合成］
酒石酸ナトリウム（ｓｏｄｉｕｍ  ｔａｒｔｒａｔｅ）４０ｍｍｏｌ、ＣｕＳＯ４＊２Ｈ２Ｏ２０ｍｍｏｌ、Ｉｎ（ＮＯ３）３１０ｍｍｏｌを８０ｍｌの蒸留水に順次溶解させた溶液を製造した。窒素雰囲気下で８０ｍｌの蒸留水に２００ｍｍｏｌのＮａＢＨ４を溶解させ、これに前記混合溶液を一時間かけて滴加した。これを一日撹拌した後、減圧濾過法によって濾過し、蒸留水で精製することでＣｕ２Ｉｎ金属ナノ粒子を得た。
【００９０】
＜実施例８＞
［Ｃｕ２Ｉｎ粒子の合成］
酒石酸ナトリウム（ｓｏｄｉｕｍ  ｔａｒｔｒａｔｅ）３０ｍｍｏｌ、ＣｕＳＯ４＊５Ｈ２Ｏ２０ｍｍｏｌ、ＩｎＣｌ３１０ｍｍｏｌを１００ｍｌの蒸留水に順次溶解させた溶液を製造した。窒素雰囲気下で２００ｍｌの蒸留水に６００ｍｍｏｌのＮａＢＨ４を溶解させ、これに前記混合溶液を一時間かけて滴加した。これを一日撹拌した後、減圧濾過法によって濾過し、蒸留水で精製することでＣｕ２Ｉｎ金属ナノ粒子を得た。
【００９１】
＜実施例９＞
［Ｃｕ２Ｉｎ粒子の合成］
酒石酸ナトリウム（ｓｏｄｉｕｍ  ｔａｒｔｒａｔｅ）３０ｍｍｏｌ、ＣｕＣｌ２＊２Ｈ２Ｏ２０ｍｍｏｌ、ＩｎＣｌ３１０ｍｍｏｌを５０ｍｌの蒸留水に順次溶解させた溶液を製造した。窒素雰囲気下で５０ｍｌの蒸留水に２００ｍｍｏｌのＮａＢＨ４を溶解させ、これに前記混合溶液を一時間かけて滴加した。これを一日撹拌した後、減圧濾過法によって濾過し、蒸留水で精製することでＣｕ２Ｉｎ金属ナノ粒子を得た。
【００９２】
＜実施例１０＞
［Ｃｕ２Ｉｎ粒子の合成］
ＰＶＰ０．１ｇ、ＣｕＣｌ２＊２Ｈ２Ｏ２０ｍｍｏｌ、ＩｎＣｌ３１０ｍｍｏｌを６０ｍｌの蒸留水に順次溶解させた溶液を製造した。窒素雰囲気下で８０ｍｌの蒸留水に１５０ｍｍｏｌのＮａＢＨ４を溶解させ、これに前記混合溶液を一時間かけて滴加した。これを一日撹拌した後、減圧濾過法によって濾過し、蒸留水で精製することでＣｕ２Ｉｎ金属ナノ粒子を得た。
【００９３】
＜実施例１１＞
［Ｃｕ２Ｉｎ粒子の合成］
クエン酸ナトリウム（ｓｏｄｉｕｍ  ｃｉｔｒａｔｅ  ｔｒｉｂａｓｉｃ）３０ｍｍｏｌ、ＣｕＣｌ２＊２Ｈ２Ｏ２０ｍｍｏｌ、ＩｎＣｌ３１０ｍｍｏｌを５０ｍｌの蒸留水に順次溶解させた溶液を製造した。窒素雰囲気下で５０ｍｌの蒸留水に２００ｍｍｏｌのＮａＢＨ４を溶解させ、これに前記混合溶液を一時間かけて滴加した。これを一日撹拌した後、減圧濾過法によって濾過し、蒸留水で精製することでＣｕ２Ｉｎ金属ナノ粒子を得た。
【００９４】
＜実施例１２＞
［Ｃｕ２Ｉｎ粒子の合成］
ＣｕＣｌ２＊２Ｈ２Ｏ２０ｍｍｏｌ、ＩｎＣｌ３１０ｍｍｏｌを１００ｍｌのＤＭＳＯに順次溶解させた溶液を製造した。窒素雰囲気下で１００ｍｌのＤＭＳＯに２００ｍｍｏｌのＮａＢＨ４を溶解させ、これに前記混合溶液を一時間かけて滴加した。これを一日撹拌した後、減圧濾過法によって濾過し、蒸留水で精製することでＣｕ２Ｉｎ金属ナノ粒子を得た。
【００９５】
＜実施例１３＞
［Ｃｕ２Ｉｎ粒子の合成］
ＣｕＣｌ２＊２Ｈ２Ｏ２０ｍｍｏｌ、ＩｎＣｌ３１０ｍｍｏｌを１００ｍｌのＤＭＳＯに順次溶解させた溶液を製造した。窒素雰囲気下で１００ｍｌの蒸留水に２００ｍｍｏｌのＮａＢＨ４を溶解させ、これに前記混合溶液を一時間かけて滴加した。これを一日撹拌した後、減圧濾過法によって濾過し、蒸留水で精製することでＣｕ２Ｉｎ金属ナノ粒子を得た。
【００９６】
＜実施例１４＞
［Ｃｕ１１Ｉｎ９粒子の合成］
ＣｕＣｌ２＊２Ｈ２Ｏ１１ｍｍｏｌ、ＩｎＣｌ３９ｍｍｏｌを１００ｍｌのＤＭＳＯに順次溶解させた溶液を製造した。窒素雰囲気下で１００ｍｌのＤＭＳＯに２００ｍｍｏｌのＮａＢＨ４を溶解させ、１００℃に温昇させた後、これに前記混合溶液を一時間かけて滴加した。これを一日撹拌した後、減圧濾過法によって濾過し、蒸留水で精製することでＣｕ１１Ｉｎ９金属ナノ粒子を得た。
【００９７】
＜実施例１５＞
［Ｃｕ１１Ｉｎ９粒子の合成］
ＣｕＣｌ２＊２Ｈ２Ｏ１１ｍｍｏｌ、ＩｎＣｌ３９ｍｍｏｌを１００ｍｌのＮＭＰに順次溶解させた溶液を製造した。窒素雰囲気下で１００ｍｌのＮＭＰに１５０ｍｍｏｌのＮａＢＨ４を溶解させ、１００℃に温昇させた後、これに前記混合溶液を一時間かけて滴加した。これを一日撹拌した後、減圧濾過法によって濾過し、蒸留水で精製することでＣｕ１１Ｉｎ９金属ナノ粒子を得た。
【００９８】
＜実施例１６＞
［Ｃｕ２Ｉｎ粒子の合成］
クエン酸ナトリウム（ｓｏｄｉｕｍ  ｃｉｔｒａｔｅ  ｔｒｉｂａｓｉｃ）３０ｍｍｏｌ、Ｃｕ（ＮＯ３）２＊２．５Ｈ２Ｏ２０ｍｍｏｌ、ＩｎＣｌ３１０ｍｍｏｌを１００ｍｌの蒸留水に順次溶解させた溶液を製造した。窒素雰囲気下で１００ｍｌの蒸留水に２００ｍｍｏｌのＮａＢＨ４を溶解させ、これに前記混合溶液を一時間かけて滴加した。これを一日撹拌した後、減圧濾過法によって濾過し、蒸留水で精製することでＣｕ２Ｉｎ金属ナノ粒子を得た。
【００９９】
＜実施例１７＞
［Ｃｕ２Ｉｎ粒子の合成］
ＣｕＣｌ２＊２Ｈ２Ｏ２０ｍｍｏｌ、ＩｎＣｌ３１０ｍｍｏｌを５０ｍｌの蒸留水に溶解させた溶液を製造した。窒素雰囲気下で５０ｍｌの蒸留水に２００ｍｍｏｌのＮａＢＨ４を溶解させ、これに前記混合溶液を一時間かけて滴加した。これを一日撹拌した後、減圧濾過法によって濾過し、蒸留水で精製することでＣｕ２Ｉｎ金属ナノ粒子を得た。形成された粒子を分析した電子顕微鏡（ＳＥＭ−ＥＤＸ）写真及びＸＲＤグラフを、図２及び図３に示した。
【０１００】
＜実施例１８＞
［Ｃｕ２Ｉｎ粒子の合成］
ＣｕＣｌ２＊２Ｈ２Ｏ１０ｍｍｏｌ、ＩｎＣｌ３５ｍｍｏｌを、１００ｍｌのイソプロパノール溶液を１００ｍｌのトリエチレングリコール溶液に溶解させたＮａＢＨ４１５０ｍｍｏｌの溶液にゆっくり加えた後、３時間さらに撹拌した。反応を終了し、遠心分離方法で精製することでＣｕ２Ｉｎ金属ナノ粒子を得た。
【０１０１】
＜実施例１９＞
[Ｉｎ２Ｓ３の合成]
硫化ナトリウム九水和物（Ｓｏｄｉｕｍ  ｓｕｌｆｉｄｅ  ｎｏｎａｈｙｄｒａｔｅ）１５ｍｍｏｌを蒸留水１００ｍｌに溶解させたフラスコに、ＩｎＣｌ３１０ｍｍｏｌを蒸留水５０ｍｌに溶解させた溶液を加えた後、一日撹拌して得られた物質を遠心分離方法で精製することで、明るい黄色のＩｎ：Ｓ＝２：３の粒子を得た。形成された粒子を分析した電子顕微鏡（ＳＥＭ−ＥＤＸ）写真を図４に示した。
【０１０２】
＜実施例２０＞
[Ｉｎ２Ｓｅ３の合成]
窒素雰囲気下でＮａＢＨ４２．３７ｇを２００ｍｌの蒸留水に溶解させ、Ｓｅ粉末２．３７ｇを加えた。２０分間さらに撹拌した後、１００ｍｌの蒸留水にＩｎＣｌ３２０ｍｍｏｌを溶解させた溶液を加えた後、５時間撹拌した後、遠心分離することでＩｎ２Ｓｅ３粒子を得た。
【０１０３】
＜実施例２１＞
[Ｉｎ２Ｓｅ３の合成]
窒素雰囲気下でＮａＢＨ４１０ｍｍｏｌを２０ｍｌの蒸留水に溶解させ、先の実施例において、Ｓｅ粒子を用いる代わりにＨ２ＳｅＯ３を用いて、１０ｍｌの蒸留水にＨ２ＳｅＯ３５ｍｍｏｌを溶解させた溶液を滴加した。２０分間さらに撹拌した後、１０ｍｌの蒸留水にＩｎＣｌ３３．３ｍｍｏｌを溶解させた溶液を加えた後、３時間撹拌した後、遠心分離することで５０ｎｍ未満の大きさを有するＩｎ２Ｓｅ３粒子を得た。この粒子を窒素雰囲気下で３５０℃で１５分間熱処理した結果、Ｉｎ２Ｓｅ３結晶相を有する１００ｎｍ前後の粒子を得ることができた。形成された粒子を分析した電子顕微鏡（ＳＥＭ−ＥＤＸ）写真及びＸＲＤグラフを、図５及び図６に示した。
【０１０４】
＜実施例２２＞
[Ｇａ２Ｓｅ３の合成]
窒素雰囲気下でＮａＢＨ４３１．２ｍｍｏｌを蒸留水８０ｍｌに溶解させた後、これにＳｅ粉末１５ｍｍｏｌを加えた。澄明な溶液になるまで撹拌した後、これに、６０ｍｌの蒸留水にＧａＩ３１０ｍｍｏｌを溶解させた溶液をゆっくり加えた。一日撹拌した後、遠心分離して精製することでＧａ２Ｓｅ３の組成の１０〜２０ｎｍの大きさの粒子を得た。この粒子を熱処理した結果、Ｇａ２Ｓｅ３結晶相を示した。形成された粒子を分析した電子顕微鏡（ＳＥＭ−ＥＤＸ）写真及びＸＲＤグラフを、図７及び図８に示した。
【０１０５】
＜実施例２３＞
[ＩｎＧａＳ３粒子の合成]
窒素雰囲気下でＮａ２Ｓ＊９Ｈ２Ｏ３０ｍｍｏｌを蒸留水１００ｍｌに溶解させた後、これに、１００ｍｌの蒸留水にＩｎＣｌ３１０ｍｍｏｌとＧａＩ３１０ｍｍｏｌを共に溶解させた混合溶液をゆっくり加えた。これを一日撹拌した後、遠心分離し、真空乾燥することで、ＩＣＰで分析した１０〜２０ｎｍの大きさを有するＩｎＧａＳ３粒子を得た。形成された粒子を分析した電子顕微鏡（ＳＥＭ−ＥＤＸ）写真を図９に示した。
【０１０６】
＜実施例２４＞
[ＩｎＧａＳｅ３の合成]
窒素雰囲気下でＮａＢＨ４６０ｍｍｏｌを蒸留水１００ｍｌに加えて溶解させた。これに、蒸留水６０ｍｌにＨ２ＳｅＯ３３０ｍｍｏｌを溶解させた溶液を滴加した。溶液が無色透明な状態になった後、１００ｍｌの蒸留水にＩｎＣｌ３１０ｍｍｏｌとＧａＩ３１０ｍｍｏｌを共に溶解させた混合溶液をゆっくり加えた。これを一日撹拌した後、遠心分離し、真空乾燥することで、１０〜２０ｎｍの大きさのＩｎＧａＳｅ３粒子を得た。形成された粒子を分析した電子顕微鏡（ＳＥＭ−ＥＤＸ）写真を図１０に示した。
【０１０７】
＜実施例２５＞
[ＩｎＳｅの合成]
３００ｍｌのエチレングリコール（ｅｔｈｙｌｅｎｅ  ｇｌｙｃｏｌ）に溶解させたＨ２ＳｅＯ３２０ｍｍｏｌの溶液をフラスコに加えた後、２０ｍｌの１．０Ｍ  硝酸インジウム水溶液を加えた。前記混合溶液を１５０℃で６時間反応させた後に得られた粒子を、エタノールを用いて遠心分離方法で精製することでＩｎＳｅ粒子を得た。
【０１０８】
＜実施例２６＞
[Ｉｎ０．７Ｇａ０．３Ｓｅの合成]
３００ｍｌのエチレングリコール（ｅｔｈｙｌｅｎｅ  ｇｌｙｃｏｌ）に溶解させたＨ２ＳｅＯ３２０ｍｍｏｌの溶液をフラスコに加えた後、１４ｍｌの１．０Ｍ  硝酸インジウム水溶液と６ｍｌの１．０Ｍ  硝酸ガリウム水溶液を加えた。前記混合溶液を１５０℃で６時間反応させた後に得られた粒子を、エタノールを用いて遠心分離方法で精製することでＩｎ０．７Ｇａ０．３Ｓｅ粒子を得た。
【０１０９】
＜実施例２７＞
[Ｉｎ０．５Ｇａ０．５Ｓｅの合成]
３００ｍｌのエチレングリコール（ｅｔｈｙｌｅｎｅ  ｇｌｙｃｏｌ）に溶解させたＨ２ＳｅＯ３２０ｍｍｏｌの溶液をフラスコに加えた後、１０ｍｌの１．０Ｍ  硝酸インジウム水溶液と１０ｍｌの１．０Ｍ  硝酸ガリウム水溶液を加えた。前記混合溶液を１５０℃で６時間反応させた後に得られた粒子を、エタノールを用いて遠心分離方法で精製することでＩｎ０．５Ｇａ０．５Ｓｅ粒子を得た。
【０１１０】
＜比較例１＞
ＩｎＣｌ３１０ｍｍｏｌとＰＶＰ１０ｍｍｏｌを溶解させた１５０ｍｌのイソプロパノール溶液に、１００ｍｌのトリエチレングリコール（ｔｒｉｅｔｈｙｌｅｎｅ  ｇｌｙｃｏｌ）溶液に溶解させたＮａＢＨ４３０ｍｍｏｌの溶液をゆっくり加えた後、１０分間さらに撹拌した。これに、ＣｕＣｌ２１０ｍｍｏｌをイソプロパノール５０ｍｌに溶解させた溶液、及びＮａＢＨ４２０ｍｍｏｌをトリエチレングリコール５０ｍｌに溶解させた溶液を同時に滴加した。滴加した後、１０分間さらに撹拌した後、反応を終了し、遠心分離方法で精製することでＣｕＩｎとＣｕ２Ｉｎ相及びＣｕＩｎ２相を有するナノ粒子を得た。形成された粒子を分析したＸＲＤグラフを図１１に示した。
【０１１１】
＜比較例２＞
クエン酸ナトリウム三ナトリウム塩（Ｓｏｄｉｕｍ  ｃｉｔｒａｔｅ  ｔｒｉｓｏｄｉｕｍ  ｓａｌｔ）２０ｍｍｏｌ、ＣｕＣｌ２＊２Ｈ２Ｏ１０ｍｍｏｌ、ＩｎＣｌ３１０ｍｍｏｌを１８０ｍｌの蒸留水に順次溶解させた溶液を製造した。窒素雰囲気下で３６０ｍｌの蒸留水に６００ｍｍｏｌのＮａＢＨ４を溶解させ、これに前記混合溶液を一時間かけて滴加した。滴加した後、一日撹拌した後、減圧濾過法によって濾過し、蒸留水で精製することで、Ｃｕ：Ｉｎ＝１：１で存在するＣｕＩｎナノ粒子を９８％の収率で得た。
【０１１２】
＜比較例３＞
１００ｍｌの蒸留水にＣｕＣｌ２１０ｍｍｏｌとＩｎＣｌ３１０ｍｍｏｌを混合して溶解させた後、２００ｍｌの蒸留水にＮａＢＨ４６０ｍｍｏｌを溶解させた溶液に滴加し、１時間さらに撹拌することで、ＣｕＩｎ、Ｃｕ２Ｉｎ相及びＣｕＩｎ２相を有するナノ粒子を得た。
【０１１３】
＜比較例４＞
酒石酸ナトリウム（Ｓｏｄｉｕｍ  ｔａｒｔｒａｔｅ）２０ｍｍｏｌを３０ｍｌの蒸留水に溶解させた溶液と、７０ｍｌの蒸留水に溶解させたＮａＢＨ４１５０ｍｍｏｌの溶液とを混合した後、この溶液にＣｕＣｌ２＊２Ｈ２Ｏ１０ｍｍｏｌ、ＩｎＣｌ３１０ｍｍｏｌを５０ｍｌの蒸留水に溶解させた混合溶液を滴加して、３時間反応させた後に遠心分離方法で精製した後、真空乾燥することで、ＣｕＩｎ、Ｃｕ２Ｉｎ、ＣｕＩｎ２相を有するナノ粒子を得た。
【０１１４】
＜実施例２８＞
実施例１７に係るＣｕ２Ｉｎナノ粒子を実施例２０に係るＩｎ２Ｓｅ３ナノ粒子と混合して、Ｃｕ／Ｉｎ比が０．９７になるように、アルコール系混合溶媒からなる溶媒に２４％の濃度で分散させて、インクを製造した。これを１８０℃まで乾燥させた後、ＸＲＤを用いて分析した結果、図１２に示すように、Ｉｎ２Ｏ３相が観察されないことを確認した。
【０１１５】
＜比較例５＞
比較例２で合成したＣｕ／Ｉｎ＝１．０の組成のＣｕＩｎナノ粒子を、アルコール系混合溶媒からなる溶媒に２５％の濃度で分散させて、インクを製造した。ガラス基板にＭｏを蒸着して得られた基板に前記インクをコーティングし、ＣＩＳ薄膜の製造のためのコーティング膜を製造した。これを１８０℃で乾燥させた後、ＸＲＤを用いて分析した結果、図１３に示すように、ＣｕＩｎが銅過量のＣｕ１１Ｉｎ９相に変わりながら抜け出たＩｎが酸化して、Ｉｎ２Ｏ３結晶相を生成することを確認した。
【０１１６】
＜実施例２９＞
[薄膜の製造]
実施例１７に係るＣｕ２Ｉｎナノ粒子を実施例１９に係るＩｎ２Ｓ３ナノ粒子と混合して、Ｃｕ／Ｉｎ比が０．９７になるように、アルコール系混合溶媒からなる溶媒に２４％の濃度で分散させて、インクを製造した。ガラス基板にＭｏを蒸着して得られた基板に前記インクをコーティングし、ＣＩ（Ｇ）Ｓ薄膜の製造のためのコーティング膜を製造した。これを１８０℃で乾燥させた後、Ｓｅ雰囲気下で２５０℃で５分、５３０℃で５分間熱処理してＣＩ（Ｇ）Ｓ薄膜を得た。
【０１１７】
＜実施例３０＞
[薄膜の製造]
実施例１３に係るＣｕ２Ｉｎナノ粒子を実施例１９に係るＩｎ２Ｓ３ナノ粒子及び実施例２２に係るＧａ２Ｓｅ３ナノ粒子と混合して、Ｃｕ／（Ｉｎ＋Ｇａ）比が０．９６、Ｇａ／Ｉｎの比が０．１９になるように、アルコール系混合溶媒からなる溶媒に１９％の濃度で分散させて、インクを製造した。ガラス基板にＭｏを蒸着して得られた基板に前記インクをコーティングし、ＣＩ（Ｇ）Ｓ薄膜の製造のためのコーティング膜を製造した。これを１８０℃で乾燥させた後、Ｓｅ雰囲気下で、５３０℃で５分間２回熱処理してＣＩ（Ｇ）Ｓ薄膜を得た。
【０１１８】
＜実施例３１＞
[薄膜の製造]
実施例１７に係るＣｕ２Ｉｎナノ粒子を実施例２３に係るＩｎＧａＳ３ナノ粒子と混合して、Ｃｕ／（Ｉｎ＋Ｇａ）比が０．９６、Ｇａ／Ｉｎの比が０．２５になるように、アルコール系混合溶媒からなる溶媒に２１％の濃度で分散させて、インクを製造した。ガラス基板にＭｏを蒸着して得られた基板に前記インクをコーティングし、ＣＩ（Ｇ）Ｓ薄膜の製造のためのコーティング膜を製造した。これを１８０℃で乾燥させた後、Ｓｅ雰囲気下で、５３０℃と５７５℃で順次熱処理してＣＩ（Ｇ）Ｓ薄膜を得た。得られた薄膜の断面形状及びＸＲＤ像を、図１４及び図１５に示した。
【０１１９】
＜実施例３２＞
[薄膜の製造]
実施例１７に係るＣｕ２Ｉｎナノ粒子を実施例２０に係るＩｎ２Ｓｅ３粒子と混合して、Ｃｕ／Ｉｎ比が０．９５になるように、アルコール系混合溶媒からなる溶媒に２５％の濃度で分散させて、インクを製造した。ガラス基板にＭｏを蒸着して得られた基板に前記インクをコーティングし、ＣＩ（Ｇ）Ｓ薄膜の製造のためのコーティング膜を製造した。これを１８０℃で乾燥させた後、Ｓｅ雰囲気下で、５３０℃で熱処理してＣＩ（Ｇ）Ｓ薄膜を得た。
【０１２０】
＜実施例３３＞
[薄膜の製造]
実施例４に係るＣｕ２Ｉｎナノ粒子を実施例２０に係るＩｎ２Ｓｅ３粒子と混合して、Ｃｕ／Ｉｎ比が０．９５になるように、アルコール系溶媒とアミン系混合溶媒からなる溶媒に２５％の濃度で分散させて、インクを製造した。ガラス基板にＭｏを蒸着して得られた基板に前記インクをコーティングし、ＣＩ（Ｇ）Ｓ薄膜の製造のためのコーティング膜を製造した。これを１８０℃で乾燥させた後、Ｓｅ雰囲気下で、５５０℃で熱処理してＣＩ（Ｇ）Ｓ薄膜を得た。
【０１２１】
＜実施例３４＞
[薄膜の製造]
実施例１７に係るＣｕ２Ｉｎナノ粒子を実施例１９に係るＩｎ２Ｓ３粒子と混合して、Ｃｕ／Ｉｎ比が０．９７になるように、アルコール系混合溶媒からなる溶媒に２４％の濃度で分散させて、インクを製造した。ガラス基板にＭｏを蒸着して得られた基板に前記インクをコーティングし、ＣＩ（Ｇ）Ｓ薄膜の製造のためのコーティング膜を製造した。これを１８０℃で乾燥させた後、Ｓｅ雰囲気下で、５３０℃で５分間２回熱処理してＣＩ（Ｇ）Ｓ薄膜を得た。
【０１２２】
＜比較例６＞
[薄膜の製造]
比較例２で合成したＣｕ／Ｉｎ＝１．０の組成のＣｕＩｎナノ粒子を、アルコール系混合溶媒からなる溶媒に２５％の濃度で分散させて、インクを製造した。ガラス基板にＭｏを蒸着して得られた基板に前記インクをコーティングし、ＣＩ（Ｇ）Ｓ薄膜の製造のためのコーティング膜を製造した。これを１８０℃で乾燥させた後、Ｓｅ雰囲気下で５３０℃で熱処理してＣＩ（Ｇ）Ｓ薄膜を得た。得られた薄膜の断面形状及びＸＲＤ像を、図１６及び図１７に示した。
【０１２３】
＜実施例３５＞
[薄膜太陽電池の製造]
実施例２９で得られたＣＩ（Ｇ）Ｓ薄膜にＣＢＤ法を用いてＣｄＳバッファ層を製造し、ＺｎＯとＡｌＺｎＯを順次蒸着した後、Ａｌ電極を電子線を用いて載せて、セルを製造し、これからＶｏｃ＝０．４７Ｖ、Ｊｓｃ＝２５．１４ｍＡ／ｃｍ２、フィルファクター（ｆｉｌｌ  ｆａｃｔｏｒ）＝４６．４４％、効率５．４９％のセルを製造した。
【０１２４】
＜実施例３６＞
[薄膜太陽電池の製造]
実施例３０で得られたＣＩ（Ｇ）Ｓ薄膜にＣＢＤ法を用いてＣｄＳバッファ層を製造し、ＺｎＯとＡｌＺｎＯを順次蒸着した後、Ａｌ電極を電子線を用いて載せて、セルを製造し、これからＶｏｃ＝０．３３Ｖ、Ｊｓｃ＝３３．１８ｍＡ／ｃｍ２、フィルファクター＝４１．５３％、効率４．４９％のセルを製造した。
【０１２５】
＜実施例３７＞
[薄膜太陽電池の製造]
実施例３１で得られたＣＩ（Ｇ）Ｓ薄膜にＣＢＤ法を用いてＣｄＳバッファ層を製造し、ＺｎＯとＡｌＺｎＯを順次蒸着した後、Ａｌ電極を電子線を用いて載せて、セルを製造し、これからＶｏｃ＝０．３７Ｖ、Ｊｓｃ＝２８．２３ｍＡ／ｃｍ２、フィルファクター＝４０．５７％、効率４．２８％のセルを製造した。
【０１２６】
＜実施例３８＞
[薄膜太陽電池の製造]
実施例３２で得られたＣＩ（Ｇ）Ｓ薄膜にＣＢＤ法を用いてＣｄＳバッファ層を製造し、ＺｎＯとＡｌＺｎＯを順次蒸着した後、Ａｌ電極を電子線を用いて載せて、セルを製造し、これからＶｏｃ＝０．２６Ｖ、Ｊｓｃ＝３２．８５ｍＡ／ｃｍ２、フィルファクター＝３４．５４％、効率２．９５％のセルを製造した。
【０１２７】
＜実施例３９＞
[薄膜太陽電池の製造]
実施例３３で得られたＣＩ（Ｇ）Ｓ薄膜にＣＢＤ法を用いてＣｄＳバッファ層を製造し、ＺｎＯとＡｌＺｎＯを順次蒸着した後、Ａｌ電極を電子線を用いて載せて、セルを製造し、これからＶｏｃ＝０．２３Ｖ、Ｊｓｃ＝３１．９７ｍＡ／ｃｍ２、フィルファクター＝３０．９６％、効率２．２７％のセルを製造した。
【０１２８】
＜比較例７＞
[薄膜太陽電池の製造]
比較例６で得られたＣＩ（Ｇ）Ｓ薄膜にＣＢＤ法を用いてＣｄＳバッファ層を製造し、ＺｎＯとＡｌＺｎＯを順次蒸着した後、Ａｌ電極を電子線を用いて載せて、セルを製造し、これからＶｏｃ＝０．１３Ｖ、Ｊｓｃ＝１９．９４ｍＡ／ｃｍ２、フィルファクター＝３０．６４％、効率０．７９％のセルを製造した。
【０１２９】
＜実験例１＞
実施例３５〜３９及び比較例７で製造されたＣＩ（Ｇ）Ｓ系薄膜太陽電池の光電効率を測定し、その結果を下記表１に整理した。
【０１３０】
【表１】
2015528218.tif 000003
【０１３１】
上記表１に記載された太陽電池の効率を決定する変数であるＪｓｃは電流密度を意味し、Ｖｏｃは、ゼロ出力電流で測定された開放回路電圧を意味し、光電効率は、太陽電池板に入射された光のエネルギー量による電池出力の比率を意味し、ＦＦ（Ｆｉｌｌ  ｆａｃｔｏｒ）は、最大電力点での電流密度と電圧値の積をＶｏｃとＪｓｃの積で割った値を意味する。
【０１３２】
表１からわかるように、本発明によって製造された銅過量のＣｕ−Ｉｎバイメタル金属ナノ粒子を、光吸収層を形成するのに用いた場合、既存の金属ナノ粒子を用いた場合に比べて、電流密度及び電圧が高いので、優れた光電効率を示すことがわかる。
【０１３３】
本発明の属する分野における通常の知識を有する者であれば、上記内容に基づいて本発明の範疇内で様々な応用及び変形を行うことが可能であろう。
【産業上の利用可能性】
【０１３４】
以上で説明したように、本発明に係る銅（Ｃｕ）過量のＣｕ−Ｉｎバイメタル金属ナノ粒子と、Ｓ又はＳｅを含むＩＩＩＡ族金属粒子とを含むインクを電極が形成された基材にコーティングした後、熱処理し、セレン化する過程を経て薄膜を製造する場合、インクの製造時に、Ｓ又はＳｅを含むＩＩＩＡ族金属粒子を共に混合することによって、コーティング膜の内部にＶＩ族元素の含量を提供して、最終の薄膜内にＶＩ族元素の含有量を高めることができ、Ｃｕ−Ｉｎバイメタル金属ナノ粒子のセレン化過程でＶＩ族元素を添加することによって、粒子の体積の増加によって、より高い密度の光吸収層を成長させることができるという効果がある。
【０１３５】
さらに、金属ナノ粒子として、熱安定性に優れた銅（Ｃｕ）過量のＣｕ−Ｉｎバイメタル金属ナノ粒子を用いる場合には、工程上の相分離及び組成分離を防止できるだけでなく、より酸化安定性を確保することができるという効果がある。
【図１】
2015528218.tif 000004
【図２】
2015528218.tif 000005
【図３】
2015528218.tif 000006
【図４】
2015528218.tif 000007
【図５】
2015528218.tif 000008
【図６】
2015528218.tif 000009
【図７】
2015528218.tif 000010
【図８】
2015528218.tif 000011
【図９】
2015528218.tif 000012
【図１０】
2015528218.tif 000013
【図１１】
2015528218.tif 000014
【図１２】
2015528218.tif 000015
【図１３】
2015528218.tif 000016
【図１４】
2015528218.tif 000017
【図１５】
2015528218.tif 000018
【図１６】
2015528218.tif 000019
【図１７】
2015528218.tif 000020
【図１８】
2015528218.tif 000021
【国際調査報告】
2015528218.tif 000022
2015528218.tif 000023
2015528218.tif 000024
2015528218.tif 000025
2015528218.tif 000026
2015528218.tif 000027
2015528218.tif 000028
2015528218.tif 000029
2015528218.tif 000030
2015528218.tif 000031